(57)【要約】【課題】再生ポリエチレンテレフタレート樹脂を用いて、適度な柔軟性を有し、縦割れし難く、且つ、十分な強度を有する人工芝用基布を提供する。【解決手段】ポリエチレンテレフタレート樹脂７０〜９５重量％にポリスチレン系ブロック共重合体５〜３０重量％を配合したもの、さらには無機充填剤を特定量を配合することにより、成形性や耐衝撃性に優れ、適度な柔軟性を有し、縦割れし難く、且つ、十分な強度を有する人工芝用基布及びこれを用いた人工芝が得られる。【選択図】        なし【特許請求の範囲】
【請求項１】
ポリエチレンテレフタレート樹脂７０〜９５重量％及びポリスチレン系ブロック共重合体５〜３０重量％の組成物からなることを特徴とする人工芝用基布。
【請求項２】
上記組成物１００重量部に対し無機充填剤０．５〜５重量部を配合してなる請求項１に記載の人工芝用基布
【請求項３】
ポリスチレン系ブロック共重合体がスチレンーエチレン／ブチレンースチレンブロック共重合体である請求項１に記載の人工芝用基布。
【請求項４】
請求項１の人工芝用基布を用いた人工芝。
【発明の詳細な説明】
【０００１】
【発明の属する技術分野】
本発明は、回収されたポリエチレンテレフタレート樹脂の再利用に関するものであり、特に、回収されたポリエチレンテレフタレート樹脂を原料成分として、これにポリスチレン系ブロック共重合体を特定量配合した組成物により形成された人工芝用基布及びそれを用いた人工芝に関するものである。
【０００２】
【従来の技術】
従来よりポリエチレンテレフタレート樹脂は、飲料用容器やシートなどの材料として多用されている。特に、ペットボトルと称されているポリエチレンテレフタレート樹脂製の容器は、軽さ、加工性、強度等の点で、ガラス製、紙製及び金属製の容器に比べて、優れていることから急速に使用量が増大しており、その廃棄処分をめぐって大きな環境間題となっており、また、資源の有効利用という点からもその再利用技術の確立は急務となっている。
【０００３】
このような資源保護、環境保全の観点から、回収されたポリエチレンテレフタレート樹脂（以下、再生ＰＥＴ樹脂と称する。）の再利用技術に関しては、様々な提案がなされているが、使用済みとなったペットボトル等の容器の量は、その量が膨大なため回収が効率的に行われたとしても、回収ＰＥＴ樹脂を充分に消化できるだけの有力な技術の提案は未だ少ないのが実状である。即ち、回収ＰＥＴ樹脂は、容器を粉砕装置で粉砕してから押出機で溶融押出して樹脂原料としてペレット状に加工する際に、加水分解により固有粘度の低下、即ち、分子量低下のため強度物性が低下する。そのため、回収ＰＥＴ樹脂を再利用する場合、用途は限定されがちで、回収樹脂の用途拡大は充分に進んでいない。
【０００４】
【発明が解決しようとする課題】
上記した再生ＰＥＴ樹脂の再利用に関し、再生ＰＥＴ樹脂を用いてフイルム成形化した際、成形性が悪く、得られるフイルムは硬くて柔軟性に乏しく、このフイルムをスリットし、延伸してフラットヤーンとし、さらに割繊処理したスプリットヤーンを用いた人工芝用基布は、縦割れし易く、強度が不十分という問題があった。
本発明は、再生ＰＥＴ樹脂を用いて、適度な柔軟性を有し、縦割れし難く、且つ、十分な強度を有する人工芝用基布を提供することを目的とする。
【０００５】
【課題を解決するための手段】
本発明者は、上記の課題を解決するために鋭意検討した結果、再生ＰＥＴ樹脂にポリスチレン系ブロック共重合体を特定の割合で配合した樹脂組成物を用いることにより、フイルムの成形性が改善され、適度の柔軟性を有し、縦割れし難く、且つ、十分な強度を有するスプリットヤーンの人工芝用基布が得られることを見出し、本発明を完成させた。
即ち、本願発明の要旨は、ポリエチレンテレフタレート樹脂８０〜９５重量％及びポリスチレン系ブロック共重合体１０〜４０重量％の組成物からなることを特徴とする人工芝用基布、に存する。
【０００６】
【発明の実施の形態】
以下、本発明につき詳細に説明する。
本発明において、人工芝は、一次基布と称するポリエチレンテレフタレート樹脂組成物の繊維体からなる織布、編物、不織布等で構成された人工芝用基布にポリエチレンテレフタレート等の熱可塑性樹脂からなるフラットヤーンやモノフィラメントのパイル糸をタフティングにより多数植設し、パイルがループした頂部をカットして芝葉をなし、ついで、基布の裏面にラテックス材を裏打ち加工して一次基布にパイル糸を固定することにより製造される。
本発明に用いられるポリエチレンテレフタレート樹脂（以下、ＰＥＴと称す。）としては、酸成分としてテレフタル酸またはテレフタル酸誘導体と、グリコール成分としてエチレングリコールとを重縮合させて得られる重合体であって、そのテレフタル酸成分および／またはエチレングリコール成分の一部を共重合成分で置き換えた共重合体も包含する。上記ＰＥＴとしては、バージンのＰＥＴや再生ＰＥＴ等が好適に使用される。再生ＰＥＴとしては、通常、ポリエチレンテレフタレート製飲料用容器（通称ペットボトル）を破砕し、再ペレット化して用いるものであり、再ペレット化工程において、吸水や熱履歴などにより低下した固有粘度（η値）を固相重合で調整して使用することができる。また、再生ＰＥＴは、上記バージンのＰＥＴと適宜混合して使用することもできる。
【０００７】
上記ＰＥＴの固有粘度［η］としては、０．４〜１．５の範囲のものであり、好ましくは、０．６〜１．１の範囲である。［η］が０．４未満ではフラットヤーンの引張強度が弱く、かつ縦割れが生じやすく、また［η］が１．５を超えると溶融押出時に流動性が劣り糸切れが生じるので好ましくない。
【０００８】
本発明で使用するポリスチレン系ブロック共重合体（以下、ＰＳＢと略記する）とは、少なくとも１つのビニル芳香族単量体の重合体と、少なくとも１つの共役ジエンの重合体とを含むブロック共重合体であり、直鎖型であっても、ラジアル型であってもよい。また、共役ジエンを含む重合体が少量のビニル芳香族単量体とのランダム共重合体であってもよいし、ビニル芳香族単量体量が暫増する、いわゆるテ−パ−型ブロック共重合体であっても構わない。
【０００９】
ブロック共重合体の構造については特に制限はなく、（Ａ−Ｂ）ｎ  型、（Ａ−Ｂ）ｎ  −Ａ型または（Ａ−Ｂ）ｎ  −Ｃ型のいずれでも使用できる。式中、Ａはビニル芳香族単量体の重合体、Ｂは共役ジエンの重合体、Ｃはカップリング剤残基、ｎ  は１以上の整数を示す。なお、上記ブロック共重合体において、共役ジエン部分が水素添加されたブロック共重合体を使用することも可能である。
【００１０】
本発明で使用するポリスチレン系ブロック共重合体を構成するビニル芳香族単量体としては、スチレン、α−スチレン、ｏ−メチルスチレン、ｍ−メチルスチレン、ｐ−メチルスチレン、あるいはビニルナフタレンなどが用いられるが、特にスチレンが好ましい。また、共役ジエンとしては、１，３−ブタジエン、イソプレン、ピペリレンなどが用いられ、このなかでは１，３−ブタジエン、イソプレンが特に好ましいものである。
【００１１】
上記ブロック共重合体としては、例えば、スチレンーブタジエンースチレンブロック共重合体（ＳＢＳ）、ＳＢＳのブタジエン部分を水素添加したスチレンーエチレン／ブチレンースチレンブロック共重合体（ＳＥＢＳ）、スチレンーイソプレンースチレンブロック共重合体（ＳＩＳ）、ＳＩＳのイソプレン部分を水素添加したスチレンーエチレン／プロピレンースチレンブロック共重合体（ＳＥＰＳ）が挙げられ、ＳＥＢＳが好ましい。また、該ブロック共重合体は、その重量平均分子量は１０，０００〜８００，０００が好ましく、さらに好ましくは５０，０００〜５００，０００である。またブロック共重合体中のビニル芳香族単量体の含量は５〜６０重量％が好ましく、更に好ましくは１０〜５０重量％である。
【００１２】
本発明においては、上記ＰＥＴとＰＳＢとの配合割合は、ＰＥＴ７０〜９５重量％及びＰＳＢ５〜３０重量％の範囲であり、好ましくはＰＥＴ７５〜９０重量％及びＰＳＢ１０〜２５重量％の範囲内である。ＰＳＢの配合割合が５重量％未満では得られるフラットヤーンの縦割れ防止効果が不十分であり、一方、３０重量％を超えると押出機の溶融粘度が高くなり、成形性が低下するので好ましくない
【００１３】
また、本発明では、上記樹脂組成物１００重量部に対し、スチレン系熱可塑性エラストマーを５〜１５重量部を配合することにより、上記樹脂組成物の流動性が改質され、押出成形性が向上し、モノフィラメントの柔軟性がさらに付与されるので、好ましい。スチレン系熱可塑性エラストマーの配合量が少なすぎると流動性の改良効果が無く、フイラメントが硬く柔軟性が不十分となり、一方、上限より多いとフイラメントの強度が低下するので、好ましくない。該スチレン系熱可塑性エラストマーとしては、スチレンの結晶性成分とゴム成分から構成されており、その市販品として、「ノフアロイ」（商品名：日本油脂（株）製）のＡＳシリーズやＡＰシリーズ、例えば、ＡＳ２００、ＡＳ３００、ＡＰ２００、ＡＰ３００等が挙げられる。これらのエラストマーは、１９０℃の温度における１０ｋｇ荷重下でのメルトフローレートが１〜２０ｇ／１０分、好ましくは、３〜１０ｇ／１０分の範囲である。
【００１４】
さらに、本発明に用いられる上記樹脂組成物には、必要に応じて、酸化防止剤、紫外線吸収剤、光安定剤、滑剤、帯電防止剤、顔料、難燃剤、無機充填剤、核剤、発泡剤、分散剤等を任意の割合で添加することができる。
【００１５】
上記組成物の押出成形に際し、フラットヤーンの成形加工性、滑性、表面外観などを向上させ、縦割れを抑止する目的で、無機充填材を配合することが望ましい。無機充填材としては、炭酸カルシウム、タルク、シリカ、クレー、ハイドロタルサイト等が好適に用いられる。これらのうちでは炭酸カルシウムが好ましい。無機充填材の配合量は、前記ＰＥＴおよびＰＳＢの組成物１００重量部に対して、０．５〜５重量部が好ましく、１〜３重量部がより好ましい。配合量が０．５重量部より小さいと縦割れを抑止効果が小さく、また、５重量部を超えるとフラットヤーンの柔軟性が失われるとともに糸切れが生じて望ましくない。
【００１６】
本発明の人工芝用基布に用いるポリエチレンテレフタレート樹脂組成物の繊維体の形態としては、フィルムをスリットして延伸したフラットヤーンや、フラットヤーンを割繊したスプリットヤーン、また円形または異形ノズルから押し出したフィラメントを延伸したモノフィラメントや、低繊度フィラメントを収束したマルチフィラメントなどの単層型あるいは多層型、芯鞘型、並列型等の複合糸条など制限なく採用される。
【００１７】
上記繊維体の形態として、上記ＰＥＴ及びＰＳＢの組成物を用いて、フラットヤーンを成形する方法としては、前記組成物を押出機で溶融押出し、Ｔダイ法またはインフレーション法によりフィルムを成形し、冷却固化したフィルムをスリットし、ついで加熱延伸し、さらに熱弛緩処理を施しててフラットヤーンを形成する。押出温度は２７０〜２９０℃の範囲であり、延伸温度は１００〜１４０℃の範囲であり、さらに熱弛緩温度は１２０〜１６０℃の範囲が好ましい。また、加熱処理方法としては熱ロール方式、オーブン方式、熱板方式などいずれも採用できるが、熱板方式が好ましい。さらに延伸倍率は３〜１５倍の範囲であり、好ましくは３〜６倍の範囲である。このフラットヤ−ンは、人工芝用基布を構成するものとして、その単糸繊度が５００〜５０００デシテクス（ｄｔ）の範囲である。
【００１８】
上記繊維体の基布は、その形態や組織は制限されることはなく、例えば、織布の場合は、平織り、綾織り、絡み織り、もじり織り等挙げられ、フラットヤーンの打ち込み密度としては、３〜２０本／インチが望ましい。また、編布の場合は、ラッセル編、トリコット編、ミラニーズ編等、不織布の場合は、湿式あるいは乾式法を問わずスパンボンド不織布、フラッシュ紡糸不織布、メルトブロー不織布等、またこれらを組み合わせて補強した積層物等が挙げられる。
【００１９】
このようにして得られた一次基布と称するポリエチレンテレフタレート樹脂組成物の繊維等からなる織布等で構成された基布に上記ポリエチレンテレフタレート樹脂組成物からなるフラットヤーンやモノフィラメントのパイル糸をタフティングにより多数植設し、パイルがループした頂部をカットして芝葉をなし、ついで、基布の裏面にラテックス材を裏打ち加工して一次基布にパイル糸を固定することにより人工芝が製造される。裏打ち層も従来と同様のポリ塩化ビニル、ポリオレフィン系樹脂等が主体として使用され、裏打ち加工温度が１５０〜１９０℃程度の範囲で行われる。
【００２０】
なお、本発明に用いられるポリエチレンテレフタレート樹脂組成物には、本発明の趣旨を逸脱しない範囲において、酸化防止剤、紫外線吸収剤、光安定剤、滑剤、帯電防止剤、顔料、難燃剤、無機充填剤、核剤、発泡剤、分散剤等の通常用いられる添加剤を配合してもよい。
【００２１】
【実施例】
実施例１
回収したペットボトルを破砕、溶融押出、ペレット化し、１６０℃、５時間乾燥処理した固有粘度＝０．６５ｄｌ／ｇの再生ポリエチレンテレフタレート樹脂（融点＝２５４℃）８０重量％にスチレンーエチレン／ブチレンースチレンブロック共重合体（シェル化学製：クレイトンＧ１６５７  スチレン含量１４重量％）２０重量％を配合した組成物に対し、炭酸カルシウム含有量４０重量％のマスターバッチ４重量％を配合した樹脂組成物を用いて、６５ｍｍφ押出機により溶融温度２７５℃で、Ｔダイ法でフィルムを形成した。
冷却固化したフィルムをスリットし、１２０℃で４倍に延伸し、１５０℃で熱弛緩して、繊度が１０００ｄｔのフラットヤーンを得た。このフラットヤーンを経緯糸に使用して、スルーザー織機により打込密度を１６×１６本／インチで平織のフラットヤーンクロスを得て基布とした。
上記フラットヤーンの成形性は良好であり、柔軟性を有し、縦割れも全く見られず、耐摩耗性は良好であった。
上記で得られたフラットヤーンクロスを一次基布に用い、上記ポリエチレンテレフタレート樹脂組成物からなるフラットヤーンをパイル糸として、タフティング法により植設し、その裏面にポリ塩化ビニルを用いて裏打ち加工温度１５０℃で裏打ち加工を施し、人工芝を形成した。
この人工芝は、タフティング時の生産性も良好で、裏打ち加工での熱収縮もなく外観上優れたものであった。
【００２２】
比較例１
回収したペットボトルを破砕、溶融押出、ペレット化し、１６０℃、５時間乾燥処理した固有粘度＝０．６５ｄｌ／ｇの再生ポリエチレンテレフタレート樹脂（融点＝２５４℃）に炭酸カルシウム含有量４０重量％のマスターバッチ４重量％を配合した樹脂組成物を用いて、６５ｍｍφ押出機により溶融温度２７５℃で、Ｔダイ法でフィルムを形成した。
冷却固化したフィルムをスリットし、１２０℃で５倍に延伸し、１５０℃で熱弛緩して、繊度が１０００ｄｔのフラットヤーンを得た。
上記フラットヤーンは成形性が不十分で、柔軟性にかけ、縦割れし易く、耐摩耗性も不十分であった。
【００２３】
【発明の効果】
以上説明したように、本発明の人工芝用基布は、ポリエチレンテレフタレート樹脂にポリスチレン系ブロック共重合体、さらには、無機充填剤を特定量配合することにより、成形性や耐衝撃性に優れ、縦割れのないフラットヤーンを形成することができ、人工芝用基布として好適に使用される。